1 ) 분말 A 대신 에 , 표 1 에 나타내 는 원료 분말 1 , 2 및 5 를 50 : 25 : 25 의 배합 비율 ( 중량 비 ) 로 포함 하 는 LiCoO 2 - Co 3 O 4 혼합 분말 F 를 이용 한 것 , 및 2 ) 가소 온도 를 800 ℃ 로 한 것 이외 에 는 예 1 과 동일 하 게 하 여 정극 판 및 전지 를 제작 하 여 , 각종 평가 를 행하 였 다 .